(57)【要約】【課題】  耐高速衝撃性に優れた炭素繊維複合材料製造用のプリプレグを提供すること。【解決手段】  熱可塑性樹脂２６を含浸している複数の強化繊維２４からなるシート間に熱可塑性樹脂２６からなる中間樹脂層３０ａを有する強化繊維樹脂層３２と、前記強化繊維樹脂層３２の少なくとも一面に形成される表面樹脂層３０ｂとからなるプリプレグであって、前記プリプレグは強化繊維樹脂層３２に含有する熱可塑性樹脂の目付[Ａ]と、表面樹脂層３０ｂの樹脂目付[Ｂ]との割合が０．１５ ＜ [Ｂ]／[Ａ] ＜ ０．５０であるプリプレグ。【選択図】  図２
2014218588.tif 000002
【特許請求の範囲】
【請求項１】
熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグであって、前記プリプレグは強化繊維樹脂層に含有する熱可塑性樹脂の目付[Ａ]と、表面樹脂層の樹脂目付[Ｂ]との割合が
０．１５ ＜ [Ｂ]／[Ａ] ＜ ０．５０
であるプリプレグ。
【請求項２】
熱可塑性樹脂の融点又はガラス転移温度が、１５０℃以上の結晶性又は非晶性の熱可塑性樹脂である請求項１に記載のプリプレグ。
【請求項３】
熱可塑性樹脂が、ポリプロピレン、ポリスルホン、ポリエーテルスルホン、ポリエーテルケトン、ポリエーテルエーテルケトン、芳香族ポリアミド、芳香族ポリエステル、芳香族ポリカーボネート、ポリエーテルイミド、ポリアリーレンオキシド、熱可塑性ポリイミド、ポリアミドイミドなる群から選ばれた１種若しくは２種以上の樹脂である請求項１又は２に記載のプリプレグ。
【請求項４】
熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグの製造方法であって、
熱可塑性樹脂粉末を液体に分散させたサスペンジョンに、複数の強化繊維シートを、前記サスペンジョンに含まれる熱可塑性樹脂粉末の濃度(質量％)と強化繊維シートの浸漬時間が下式(１)
１０ ≦ 熱可塑性樹脂粉末の濃度(質量％) × 浸漬時間(秒) ≦ ２５０    (１)
を満足する条件で浸漬することにより、複数の強化繊維シートの上面に前記熱可塑性樹脂粉末を沈着させて沈着シートを得る沈着工程と、
沈着シートをサスペンジョンから取り出すと共にこれらシートを積重して積重シートを得る積重工程と、
積重シートを熱加圧することにより、積重シートを一体化する熱圧着工程と、
を有するプリプレグの製造方法。
【請求項５】
熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグの製造方法であって、
熱可塑性樹脂粉末を液体に分散させたサスペンジョンに、複数の強化繊維シートを、前記サスペンジョンに含まれる熱可塑性樹脂粉末の濃度(質量％)と強化繊維シートの浸漬時間が下式(１)
１０ ≦ 熱可塑性樹脂粉末の濃度(質量％) × 浸漬時間(秒) ≦ ２５０    (１)
を満足する条件で浸漬することにより、複数の強化繊維シートの上面に前記熱可塑性樹脂粉末を沈着させて沈着シートを得る沈着工程と、
沈着シートをサスペンジョンから取り出すと共にこれらシートを積重して積重シートを得る積重工程と、
積重シートの前記熱可塑性樹脂粉末の沈着面に同一材質からなる樹脂シートを重層して、重層シートを得る重層工程と、
重層シートを、熱加圧することにより、積重シートを一体化する熱圧着工程と、
を有するプリプレグの製造方法。
【請求項６】
請求項１乃至３の何れかに記載のプリプレグを、複数枚積層して成形されてなる複合材料の製造方法。
【発明の詳細な説明】
【技術分野】
【０００１】
本発明は、強化繊維からなるシートとこれに含浸した熱可塑性樹脂とからなるプリプレグ、その製造方法、及び、そのプリプレグを用いて得られる、耐高速衝撃性に優れた複合材料の製造方法に関する。
【背景技術】
【０００２】
近年、炭素繊維、ガラス繊維、アラミド繊維等の強化繊維材料と、各種のマトリックス樹脂とを複合化して得られる強化繊維複合材料は、種々の分野・用途に広く利用されている。そして、高度の機械的特性や耐熱性等を要求される航空・宇宙分野や、一般産業分野などの分野・用途では、従来、マトリックス樹脂として、不飽和ポリエステル樹脂、エポキシ樹脂、ポリイミド樹脂等の熱硬化性樹脂が使用されている。
【０００３】
しかし、これらのマトリックス樹脂は、脆く、耐衝撃性に劣るという欠点を有する。そのため、特に航空・宇宙分野では、プリプレグを積層して複合材料にした時に耐衝撃性に優れ、プリプレグの保存管理が容易で、且つ成形時間が短く、成形コスト低減の可能性もある熱可塑性樹脂が、マトリックス樹脂として採用されてきている(特許文献１参照)。
【０００４】
航空機用途で強化繊維複合材料が使用される場合、鳥などの物体が高速で衝突して航空機部品を破壊するバードストライクが問題となる。即ち、上記で示したプリプレグを積層して作製した複合材料は、高速衝突時に発生する衝撃に耐え切れず、強化繊維樹脂層、層間樹脂層などの各層間の剥離破壊が発生し易いという問題がある。そのため、航空機用途においては、安全上、高い耐高速衝撃性が求められている。
【０００５】
本発明者が属する研究グループは、シート状の強化繊維材料に熱可塑性樹脂を含浸させてプリプレグを製造するに当たり、熱可塑性樹脂粉末を、アルコール類、ケトン類、ハロゲン化炭素類から選ばれた１種若しくは２種以上の有機溶媒又はかかる有機溶媒と水との混合溶媒に分散させたサスペンジョンを用いて、特定の加工条件を採用することにより、均一性と表面平滑性に優れたプリプレグを製造する方法を提案した(特許文献２〜４参照)。しかしながら、かかる提案の方法では、得られたプリプレグの性能は優れたものであるが、上述の耐高速衝撃性が必ずしも高くないという問題があった。
【先行技術文献】
【特許文献】
【０００６】
【特許文献１】特公平４−１２８９４号公報
【特許文献２】特開２００５−２３８５９６号公報
【特許文献３】特開２００５−２３９８４３号公報
【特許文献４】特開２００８−４４１６５号公報
【発明の概要】
【発明が解決しようとする課題】
【０００７】
本発明の目的は、上記従来技術の問題点を解決するプリプレグであって、これを積層して作製した複合材料について高速衝突時の層間の剥離挙動を抑制するためのプリプレグ、その製造方法、及び、そのプリプレグを用いた複合材料の製造方法を提供することにある。
【課題を解決するための手段】
【０００８】
本発明者は、所定の製造方法により、熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグであって、熱可塑性樹脂の目付[Ａ]と、表面樹脂層の目付[Ｂ]との割合が
０．１５ ＜ [Ｂ]／[Ａ] ＜ ０．５０
であるプリプレグを得た。このプリプレグを用いて作製した複合材料は、複合材料の強化繊維樹脂層間に層間樹脂層が形成され、高速衝突時における強化繊維樹脂層、層間樹脂層などの各層間の剥離挙動を抑制することができることを見出し、本発明を完成するに至った。
【０００９】
上記目的を達成する本発明は、以下に記載のものである。
【００１０】
〔１〕  熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグであって、前記プリプレグは強化繊維樹脂層に含有する熱可塑性樹脂の目付[Ａ]と、表面樹脂層の樹脂目付[Ｂ]との割合が
０．１５ ＜ [Ｂ]／[Ａ] ＜ ０．５０
であるプリプレグ。
【００１１】
〔２〕  熱可塑性樹脂の融点又はガラス転移温度が、１５０℃以上の結晶性又は非晶性の熱可塑性樹脂である〔１〕に記載のプリプレグ。
【００１２】
〔３〕  熱可塑性樹脂が、ポリプロピレン、ポリスルホン、ポリエーテルスルホン、ポリエーテルケトン、ポリエーテルエーテルケトン、芳香族ポリアミド、芳香族ポリエステル、芳香族ポリカーボネート、ポリエーテルイミド、ポリアリーレンオキシド、熱可塑性ポリイミド、ポリアミドイミドなる群から選ばれた１種若しくは２種以上の樹脂である〔１〕又は〔２〕に記載のプリプレグ。
【００１３】
〔４〕  熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグの製造方法であって、
熱可塑性樹脂粉末を液体に分散させたサスペンジョンに、複数の強化繊維シートを、前記サスペンジョンに含まれる熱可塑性樹脂粉末の濃度(質量％)と強化繊維シートの浸漬時間が下式(１)
１０ ≦ 熱可塑性樹脂粉末の濃度(質量％) × 浸漬時間(秒) ≦ ２５０    (１)
を満足する条件で浸漬することにより、複数の強化繊維シートの上面に前記熱可塑性樹脂粉末を沈着させて沈着シートを得る沈着工程と、
沈着シートをサスペンジョンから取り出すと共にこれらシートを積重して積重シートを得る積重工程と、
積重シートを、熱加圧することにより、積重シートを一体化する熱圧着工程と、
を有するプリプレグの製造方法。
【００１４】
〔５〕  熱可塑性樹脂を含浸している複数の強化繊維シート間に熱可塑性樹脂からなる中間樹脂層を有する強化繊維樹脂層と、前記強化繊維樹脂層の少なくとも一面に形成される表面樹脂層とからなるプリプレグの製造方法であって、
熱可塑性樹脂粉末を液体に分散させたサスペンジョンに、複数の強化繊維シートを、前記サスペンジョンに含まれる熱可塑性樹脂粉末の濃度(質量％)と強化繊維シートの浸漬時間が下式(１)
１０ ≦ 熱可塑性樹脂粉末の濃度(質量％) × 浸漬時間(秒) ≦ ２５０    (１)
を満足する条件で浸漬することにより、複数の強化繊維シートの上面に前記熱可塑性樹脂粉末を沈着させて沈着シートを得る沈着工程と、
沈着シートをサスペンジョンから取り出すと共にこれらシートを積重して積重シートを得る積重工程と、
積重シートの前記熱可塑性樹脂粉末の沈着面に同一材質からなる樹脂シートを重層して、重層シートを得る重層工程と、
重層シートを、熱加圧することにより、積重シートを一体化する熱圧着工程と、
を有するプリプレグの製造方法。
【００１５】
〔６〕  〔１〕乃至〔３〕の何れかに記載のプリプレグを、複数枚積層して成形されてなる複合材料の製造方法。
【発明の効果】
【００１６】
本発明のプリプレグは、熱可塑性樹脂を含浸している複数の強化繊維シート間に、熱可塑性樹脂を多く含んだ中間樹脂層を有するプリプレグであるので、このプリプレグを積層、熱加圧することにより、複合材料の強化繊維樹脂層間に適度な厚みを有する層間樹脂層が形成された複合材料が得られる。この複合材料は、高速衝突時における強化繊維樹脂層、層間樹脂層などの各層間の剥離挙動を抑制することができる。
【図面の簡単な説明】
【００１７】
【図１】本発明プリプレグの製造工程の一例(積重シートの製造工程)を示す概略図である。
【図２】図２は、本発明プリプレグの一例(積重シート)を示す概略断面図である。
【図３】図３は、本発明プリプレグの製造工程の他の例(重層シートの製造工程)を示す概略図である。
【図４】図４は、本発明プリプレグの他の例の製造過程において積重シートに熱可塑性樹脂シートを重層する状況の概略断面図である。
【図５】図５は、本発明プリプレグの他の例(重層シート)を示す概略断面図である。
【発明を実施するための形態】
【００１８】
以下、本発明の詳細について、記載する。
【００１９】
本発明のプリプレグは、強化繊維と熱可塑性樹脂とからなるプリプレグであって、熱可塑性樹脂を含浸している複数の強化繊維シート(樹脂含浸繊維層)間に熱可塑性樹脂からなる中間樹脂層を有する強化繊維樹脂層と、前記強化繊維樹脂層の少なくとも一面に表面樹脂層が形成されている。本発明において、強化繊維樹脂層の厚さは１００〜３００μｍであることが好ましく、表面樹脂層の厚さは好ましくは１５〜４０μｍである。更に、本発明のプリプレグは、強化繊維樹脂層に含有する熱可塑性樹脂の目付[Ａ]と、表面樹脂層の目付[Ｂ]との割合が
０．１５ ＜ [Ｂ]／[Ａ] ＜ ０．５０
である。本発明において、プリプレグ中の熱可塑性樹脂の含有量は１０〜７０質量％であることが好ましく、２０〜５０質量％がより好ましい。
【００２０】
本発明において表面樹脂層は、プリプレグの少なくとも一面に形成されていればよく、プリプレグの両面に形成されていてもよい。本発明において、プリプレグの両面に表面樹脂層が形成されている場合、表面樹脂層の厚さ及び表面樹脂層の目付[Ｂ]は、プリプレグ両面の表面樹脂層を合わせた厚さ及び目付を言う。表面樹脂層がプリプレグの一面のみに形成されている場合、表面樹脂層の厚さや目付[Ｂ]のバラツキを低減させやすい。
【００２１】
このプリプレグを積層、熱加圧することにより、複合材料の強化繊維樹脂層間に層間樹脂層が形成された複合材料が得られる。層間樹脂層の厚さは強化繊維樹脂層に含有する熱可塑性樹脂の目付[Ａ]により適宜調節することができ、１０〜２０μｍであることが好ましい。この複合材料は、高速衝突時における強化繊維樹脂層、層間樹脂層などの各層間の剥離挙動を抑制することができる。
【００２２】
本発明のプリプレグは、例えば、熱可塑性樹脂粉末を液体に分散させたサスペンジョンに、複数の強化繊維シートを、前記サスペンジョンに含まれる熱可塑性樹脂粉末の濃度(質量％)と強化繊維シートの浸漬時間が下式(１)
１０ ≦ 熱可塑性樹脂粉末の濃度(質量％) × 浸漬時間(秒) ≦ ２５０    (１)
を満足する条件で浸漬することにより、複数の強化繊維シートの上面に前記熱可塑性樹脂粉末を沈着させて沈着シートを得る沈着工程と、
沈着シートをサスペンジョンから取り出すと共にこれらシートを積重して積重シートを得る積重工程と、
積重シートを、熱加圧することにより、積重シートを一体化する熱圧着工程と、
を有するプリプレグの製造方法によって得ることができる。
【００２３】
熱可塑性樹脂粉末を分散させる液体としては、水、アルコール類、ケトン類、ハロゲン化炭素類から選ばれた１種若しくは２種以上の溶媒又は混合溶媒などを用いることができる。熱可塑性樹脂粉末の平均粒子径は好ましくは５〜５０μｍである。
【００２４】
熱圧着工程においては、積重シートを、前記熱可塑性樹脂粉末の融点＋５０〜２００℃、５００〜１０００ｋＰａで熱加圧することが好ましい。
【００２５】
本発明のプリプレグ製造方法の一例について、図１を用いて説明する。
【００２６】
図１において、２はサスペンジョン、４ａ、４ｂは共に強化繊維からなるシート、６ａ、６ｂは共に強化繊維シートの導入ローラー、８は積重シートの引取ローラー、１０ａ〜１０ｄはガイドローラー、１２は積重シートである。
【００２７】
強化繊維シート４ａ、４ｂは、それぞれ導入ローラー６ａと６ｂを経て、サスペンジョン２に導入・浸漬される。これにより、サスペンジョン２中に浮遊している熱可塑性樹脂粉末１４は、重力沈降により(重力方向をＸで示す)各シート６ａ、６ｂの上面に沈着する。
【００２８】
本発明では、かかる沈着工程において、サスペンジョンに含まれる熱可塑性樹脂粉末の濃度[Ｔ](質量％)と強化繊維シートの浸漬時間[Ｍ](秒)が下式(１)
１０ ≦ [Ｔ]×[Ｍ] ≦ ２５０    (１)
を満足する条件で強化繊維シートを浸漬する。
【００２９】
熱可塑性樹脂粉末の濃度と浸漬時間をかかる範囲に調節することで、強化繊維シートに適度な量の熱可塑性樹脂粉末が沈降し、プリプレグの繊維層樹脂目付[Ａ]と表層樹脂目付[Ｂ]を、所望の０．１５ ＜ [Ｂ]／[Ａ] ＜ ０．５０の範囲とすることができる。
【００３０】
[Ｔ]×[Ｍ]が１０より少ないと、強化繊維シートに沈着する熱可塑性樹脂粉末の量が少なく、[Ｂ]／[Ａ]が０．１５より小さくなってしまう。他方、[Ｔ]×[Ｍ]が２５０より多いと、強化繊維シートに沈着する熱可塑性樹脂粉末の量が多すぎ、[Ｂ]／[Ａ]が０．５０より大きくなり、プリプレグの取扱性が低下する。[Ｔ]×[Ｍ]は５０〜１００であることが好ましく、５０〜９０であることがより好ましい。
【００３１】
サスペンジョン中の熱可塑性樹脂の濃度[Ｔ](質量％)は、[熱可塑性樹脂重量／(液体重量＋熱可塑性樹脂重量)×１００]として求められ、１〜１５質量％が好ましく、１〜１０質量％がより好ましい。
【００３２】
沈着工程において熱可塑性樹脂粉末１４が上面に沈着したシート４ａ、４ｂは、積重工程においてサスペンジョン２から取り出されると共に積重されて、１枚の積重シート１２として引取ローラー８を経て次工程の熱圧着工程に導出される。
【００３３】
なお、図１の積重シート１２においては、強化繊維からなる２枚のシート４ａ、４ｂを用いる例を示したが、導入ローラーを増やすことによって、３枚、４枚あるいはそれ以上のシートを用いて１枚の積重シートを作製することもできる。また、ガイドローラー１０ａ〜１０ｄは、それぞれのシートをサスペンジョン２に充分に浸漬できる配置になっている限り、その数や配置位置に制限はない。
【００３４】
これに対し、強化繊維からなる１枚のシートを用いる場合、即ち、積重シートではない場合は、得られるプリプレグ製品が反り返るので好ましくない。
【００３５】
上述の沈着工程、積重工程を経て得られる積重シート１２は、次工程の熱圧着工程、即ち、サスペンジョン２から取り出された積重シート１２を、好ましくは熱可塑性樹脂粉末の融点＋５０〜２００℃、５００〜１０００ｋＰａで熱加圧することにより、積重シートを一体化する熱圧着工程を通すことにより、熱可塑性樹脂が強化繊維シート内に高い均一性で含浸される。
【００３６】
これに対し、熱可塑性樹脂シートを強化繊維シートに積重して溶融・含浸させる場合は、(１)含浸される樹脂の均一性が低く、(２)含浸中における空気抜きが困難であるので好ましくない。
【００３７】
乾式で熱可塑性樹脂を強化繊維シートに載置して溶融・含浸させる場合は、強化繊維シート内への含浸性が極めて悪いので好ましくない。
【００３８】
強化繊維からなるシート４ａ、４ｂとしては、繊維基材を一方向にシート状に引き揃えたもの、これらを例えば直交に積層したもの、繊維材料を織物や編物や不織布等の布帛に成形したもの、編組等のストランド状のものを全て含むが、ストランド状の繊維材料を一方向にシート状に引き揃えたものが好ましい。
【００３９】
シート４ａ、４ｂを構成する強化繊維としては、例えば、炭素繊維、ガラス繊維、アラミド繊維、炭化ケイ素繊維、ポリエステル繊維、セラミック繊維、アルミナ繊維、ボロン繊維、金属繊維、鉱物繊維、岩石繊維及びスラッグ繊維などを使用できる。これらの強化繊維の中でも、炭素繊維、ガラス繊維、アラミド繊維が好ましく、比強度、比弾性率が良好で軽量かつ高強度の繊維強化複合材料が得られる炭素繊維がより好ましく、引張強度に優れるポリアクリロニトリル(ＰＡＮ)系炭素繊維が特に好ましい。
【００４０】
本発明において用いられる熱可塑性樹脂は、特に制限されないが、融点又はガラス転移温度が、１５０℃以上の結晶性又は非晶性の熱可塑性樹脂が好ましい。好ましい樹脂の具体例としては、ポリプロピレン、ポリスルホン、ポリエーテルスルホン、ポリエーテルケトン、ポリエーテルエーテルケトン、芳香族又は脂肪族ポリアミド、芳香族ポリエステル、芳香族ポリカーボネート、ポリエーテルイミド、ポリアリーレンオキシド、熱可塑性ポリイミド、ポリアミドイミドが挙げられる。これらの樹脂は、単独で用いてもよいし、２種以上併用しても良い。また、これらの共重合体を用いることもできる。航空機用のプリプレグのためには、特にポリエーテルイミド(ＰＥＩ)又はポリイミド(ＰＩ)が好ましい。
【００４１】
本発明において樹脂粉末は、強化繊維材料への良好な沈着(繊維間あるいは繊維表面に樹脂粉末が保持された状態)を考慮すると、樹脂粉末の粒子径は５０μｍ以下で、取扱性の点からは１μｍを下回らないのが良く、平均粒子径が５〜２０μｍの範囲のものが好ましい。上記粒度範囲の熱可塑性樹脂粉末は、下述の液体に分散させたとき、その分散性(サスペンジョン中の樹脂粉末の分散性)が安定しており、長時間生産においても、強化繊維材料に樹脂粉末を安定的に沈着できるという特徴がある。
【００４２】
なお、本発明において平均粒子径は、レーザー回折・散乱法を用いて測定される粒度分布の累積５０体積％粒子径(Ｄ50)の値を言う。
【００４３】
本発明において用いられる熱可塑性樹脂を分散させるための液体は、水、アルコール類、ケトン類、ハロゲン化炭素水素類から選ばれた１種若しくは２種以上の溶媒又は混合溶媒が好ましい。アルコール類としては、メタノール、エタノール、イソプロピルアルコール、メチルセルソルブ等が、ケトン類としては、アセトン、メチルエチルケトン等が、ハロゲン化炭化水素類としては、塩化メチレン、ジクロロエタン等が挙げられる。中でも好ましいのは、エタノール、イソプロピルアルコール、アセトンあるいはそれらと水との混合溶媒、又は水である。かかる液体は、シート状の強化繊維材料を浸漬させたとき繊維材料を適度に開繊させるという作用もあるので、サスペンジョン中の樹脂粉末が繊維材料に均一に沈着するのに効果的である。
【００４４】
熱可塑性樹脂とそれを分散させるための液体(溶媒)との組合わせは、樹脂が溶媒に溶解するものであってはならず、樹脂が溶媒に膨潤するかあるいは溶解しないものである必要がある。
【００４５】
サスペンジョン中の熱可塑性樹脂の濃度[熱可塑性樹脂重量／(液体重量＋熱可塑性樹脂重量)×１００]は、１〜１５質量％が好ましく、１〜１０質量％がより好ましい。
【００４６】
シート状の強化繊維材料を浸漬させるときのサスペンジョンの温度は、樹脂の分散状態が良好に保たれる限り特に制限はなく、また、用いられる熱可塑性樹脂や液体の種類、濃度によって異なるが、通常は５〜５０℃、好ましくは５〜３０℃、更に好ましくは１５〜３０℃である。
【００４７】
以上の条件下で、通常、シート状の強化繊維には好ましくは１０〜７０質量％(強化繊維と熱可塑性樹脂との合計量に対して)の熱可塑性樹脂粉末が沈着するが、プリプレグの製造上は２０〜５０質量％がより好ましい。
【００４８】
図１において、サスペンジョン２から引取ローラー８を経て導出された強化繊維からなる積重シート１２は、通常は、乾燥機(図示せず)に導入され液体を除去することによって乾燥される。乾燥条件・方法等は特に限定されるものではないが、通常、熱可塑性樹脂が分解又は反応しない温度下で乾燥される。一般的には、８０〜２００℃で１〜２０分間乾燥される。
【００４９】
次いで、積層された積重シート１２は、シート４ａ、４ｂの表面に沈着した熱可塑性樹脂粉末１４が溶融する程度に、好ましくは前記熱可塑性樹脂粉末の融点＋５０〜２００℃、５００〜１０００ｋＰａで熱加圧され、積重シート１２が一体化される。
【００５０】
プリプレグ作製時の表面樹脂層が１５μｍ未満の場合、複合材料にした時に層間の樹脂層が１０μｍ未満となり剥離挙動抑制のために十分な樹脂層厚さが得られない場合がある。プリプレグ作製時の表面樹脂層が４０μｍを超えると、プリプレグ作製時に樹脂と繊維の熱収縮率の差からプリプレグに反りが発生して取扱性が悪くなる傾向がある。
【００５１】
プリプレグ表面に形成される表面樹脂層の目付[Ｂ]と強化繊維樹脂層に含有する熱可塑性樹脂の目付[Ａ]との割合[Ｂ]／[Ａ]が０．１５未満の場合は、強化繊維樹脂層の樹脂目付[Ａ]に対して表面樹脂層の目付[Ｂ]が小さいので、このプリプレグを用いて得られる複合材料において十分な緩衝効果をもつ層間樹脂層を形成することができない。[Ｂ]／[Ａ]が０．５を超える場合は、表面樹脂層の目付[Ｂ]に対して強化繊維樹脂層の樹脂目付[Ａ]が小さく、強化繊維樹脂層の補強効果が不足するため、このプリプレグを用いて得られる複合材料に反りが発生して取扱性が悪くなる。
【００５２】
図２は、強化繊維と熱可塑性樹脂とが一体化された積重シートであって、充分な厚さの表面樹脂層が形成された積重シートの一例を示す概略断面図である。
【００５３】
図２に示すように、積重シート２２において、強化繊維２４からなるシート４ａ、４ｂ(図１参照)は熱可塑性樹脂２６が含浸され、それぞれ樹脂含浸繊維層２８ａ、２８ｂが形成される。樹脂含浸繊維層２８ａ、２８ｂの層間には中間樹脂層３０ａが形成され、積重シート２２の表面近傍には表面樹脂層３０ｂが形成され、表面樹脂層３０ｂ以外の層として、樹脂含浸繊維層２８ａ、２８ｂと中間樹脂層３０ａとからなる強化繊維樹脂層３２が形成される。
【００５４】
図２に示す積重シート２２は、本発明のプリプレグとして用いられる。このプリプレグは、複数枚積層された後、オートクレーブ等を用いて熱加圧され、複合材料の強化繊維樹脂層間に層間樹脂層が形成されてなる本発明の複合材料が得られる。この際、５００〜２０００ｋＰａの圧力、前記熱可塑性樹脂粉末の融点＋５０〜２００℃の温度で熱加圧されることが好ましい。複合材料の強化繊維樹脂層間の層間樹脂層の厚さは１０〜２０μｍであることが好ましい。
【００５５】
上述の本発明のプリプレグ、
即ち、熱可塑性樹脂を含浸している複数の強化繊維シート(樹脂含浸繊維層)間に熱可塑性樹脂からなる中間樹脂層を有するの強化繊維樹脂層と、
前記強化繊維樹脂層の一面に形成される表面樹脂層と、
からなるプリプレグであって、前記プリプレグは強化繊維樹脂層に含有する熱可塑性樹脂の目付[Ａ]と、表面樹脂層の樹脂目付[Ｂ]との割合が
０．１５ ＜ [Ｂ]／[Ａ] ＜ ０．５０
であるプリプレグは、上述の沈着工程と積重工程と熱圧着工程とを有するプリプレグの製造方法により容易に得られる。
【００５６】
強化繊維の目付は、１５０ｄ(ｇ／ｍ2)[ｄは強化繊維の密度(ｇ／ｃｍ3)]以下であることが好ましく、より好ましくは３０〜８０ｄ(ｇ／ｍ2)である。
【００５７】
なお、強化繊維が炭素繊維の場合は、炭素繊維の密度ｄが１．８(ｇ／ｃｍ3)なので、強化繊維の目付１５０ｄ(ｇ／ｍ2)は２２５(ｇ／ｍ2)であり、８０ｄ(ｇ／ｍ2)は１４４(ｇ／ｍ2)となる。
【００５８】
シートの強化繊維の目付が８０ｄ(ｇ／ｍ2)を超える場合、この積重シートは充分な厚さの表面樹脂層が形成されていないこともある。そのため、上述の本発明のプリプレグが容易に得られない場合もある。この場合には、上述の沈着工程と積重工程と熱圧着工程に、積層シートの表面に熱可塑性樹脂フィルムを積層する重層工程を加えることにより、上述の本発明のプリプレグは容易に得られる。
【００５９】
即ち、シートの強化繊維の目付が８０ｄ(ｇ／ｍ2)を超える場合でも、重層工程を加えた製造方法により、積重シートの表面に熱可塑性樹脂シートが積重、加熱、押圧されて、積重シートと熱可塑性樹脂シートとが一体化された重層シートからなる、優れた耐高速衝撃性を有する複合材料製造用の本発明のプリプレグが容易に得られる。かかる重層工程は、熱圧着工程の前に行っても良く、熱圧着工程の後に行っても良い。重層工程を熱圧着工程の前に行うことが、より好ましい。
【００６０】
図３は、本発明プリプレグの製造工程における重層シートの製造過程の一例を示す概略図である。
【００６１】
図３中、４２は積重シートであり、矢印Ｙ方向に走行している。この積重シート４２の前記熱可塑性樹脂粉末の沈着面に、シートロール６８から供給される、前記熱可塑性樹脂粉末と同一材質からなる熱可塑性樹脂シート５６と重層される。この重層されたシートは、離型紙を介してカレンダーローラー６６ａ、６６ｂにより加熱加圧され一体化し、図５に示される表面樹脂層６４と強化繊維樹脂層５２とを有する本発明のプリプレグ(重層シート)６２が製造される。
【００６２】
上記積重シート４２と熱可塑性樹脂シート５６とを重層する過程の一例を概略断面図として図４に示す。
【００６３】
図４に示すように、積重シート４２において、強化繊維４４からなるシート４ａ、４ｂ(図１参照)は熱可塑性樹脂４６が含浸され、それぞれ樹脂含浸繊維層４８ａ、４８ｂが形成される。樹脂含浸繊維層４８ａ、４８ｂの層間には中間樹脂層５０ａが形成され、積重シート４２の表面近傍には表面樹脂層５０ｂが形成され、表面樹脂層５０ｂ以外の層として、樹脂含浸繊維層４８ａ、４８ｂと中間樹脂層５０ａとからなる強化繊維樹脂層５２が形成される。
【００６４】
上述のように、積重シート４２は充分な厚さの表面樹脂層が形成されていない。そこで、図３に示すように積重シート４２の表面５４に熱可塑性樹脂シート５６を積重、加熱、押圧して積重シート４２の表面５４に熱可塑性樹脂シート５６が熱圧着、一体化される。これにより、図５に示すように、充分な厚さの表面樹脂層６４が形成された重層シート６２が得られる。
【００６５】
図２に示す積重シート２２と同様に、図４に示す重層シート６２も、本発明のプリプレグとして用いられる。この重層シート６２のプリプレグも、積重シート２２のプリプレグと同様に、複数枚積層された後、オートクレーブ等を用いて、好ましくは５００〜２０００ｋＰａの圧力、前記熱可塑性樹脂粉末の融点＋５０〜２００℃の温度で熱加圧され、複合材料の強化繊維樹脂層間に好ましくは１０〜２０μｍの層間樹脂層が形成されてなる本発明の複合材料が得られる。
【実施例】
【００６６】
以下、実施例によって本発明をより詳細に説明するが、本発明は実施例に限定されるものではない。本実施例、比較例において使用した粒子径測定方法、樹脂層厚さの測定方法は以下の通りである。
【００６７】
〔平均粒子径〕
平均粒子径は、日機装(株)製 レーザー回折・散乱式の粒度分析計マイクロトラックを用いて、粒度分布[累積１０体積％粒径(Ｄ10)、累積５０体積％粒径(Ｄ50)、累積９０体積％粒径(Ｄ90)]の測定を実施し、累積５０体積％粒径(Ｄ50)を平均粒子径とした。
【００６８】
〔プリプレグ表面樹脂層の厚さ〕
プリプレグ表面樹脂層の厚さは、共焦点顕微鏡を用いて、断面観察により測定を実施した。
【００６９】
〔積層時の層間樹脂層の厚さ〕
積層時の層間樹脂層の厚さは、共焦点顕微鏡を用いて、断面観察により測定を実施した。
【００７０】
〔損傷面積の測定方法〕
得られた炭素繊維強化複合材料を幅１０１．６ｍｍ×長さ１５２．４ｍｍの寸法に切断して試験片を得た。得られた試験片を用いて３０．５ｋＪ衝撃後の損傷面積を超音波探傷により測定する。損傷面積は４．５ｃｍ2以下となるのが良く、４．０ｃｍ2以下になるのが望ましい。
【００７１】
〔実施例１〕
ポリエーテルイミド樹脂(サビック社製)粉末(粒度分布：累積５０体積％粒径１５μｍ)をエタノールに分散させ、サスペンション浴槽に５．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１９０ｇ／ｍ2になるよう炭素繊維Ａシートを調製した。
【００７２】
そして、シート２枚を上記サスペンション中に導入し、１５秒間浸漬した後、２枚のシートを重ねて１枚の積重シートとしてサスペンション浴槽から導出した。得られた積重シートを１５０℃で５分間乾燥させた。樹脂の沈着量は１０．４質量％であった。引き続いて、積重シートを表面温度が３３０℃のローラーに通し樹脂を溶融させ含浸させた。
【００７３】
得られたプリプレグの表面樹脂層の厚さ、目付、強化繊維樹脂層の樹脂目付は表１に示した通りであった。プリプレグの強化繊維樹脂層の厚さは１６８μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]4Sの積層体を得た。積層体の層間樹脂層の厚さは表１に示すように１６μｍであった。このようにして得られた炭素繊維強化複合材料の損傷面積は表１に示すように小さいものであった。
【００７４】
〔実施例２〕
ポリエーテルイミド樹脂(サビック社製)粉末(粒度分布：累積５０体積％粒径１５μｍ)をエタノールに分散させ、サスペンション浴槽に４．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１５０ｇ／ｍ2になるよう炭素繊維Ａシートを調製した。
【００７５】
そして、シート２枚を上記サスペンション中に導入し、１５秒間浸漬した後、２枚のシートを重ねて１枚の積重シートとしてサスペンション浴槽から導出した。得られた積重シートを１５０℃で２分間乾燥させた。樹脂の沈着量は６．０質量％であった。引き続いて、積重シートを表面温度が３３０℃のローラーに通し樹脂を溶融させ含浸させた。
【００７６】
得られたプリプレグの表面樹脂層の厚さ、目付、強化繊維樹脂層の樹脂目付は表１に示した通りであった。プリプレグの強化繊維樹脂層の厚さは１２３μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]4Sの積層体を得た。積層体の層間樹脂層の厚さは表１に示すように１１μｍであった。このようにして得られた炭素繊維強化複合材料の損傷面積は表１に示すように小さいものであった。
【００７７】
〔実施例３〕
ポリエーテルサルフォン樹脂(住友化学社製、商品名スミカエクセル)粉末(粒度分布：累積５０体積％粒径１５μｍ)をエタノールに分散させ、サスペンション浴槽に４．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１４５ｇ／ｍ2になるよう炭素繊維Ａシートを調製した。
【００７８】
そして、シート２枚を上記サスペンション中に導入し、１５秒間浸漬した後、２枚のシートを重ねて１枚の積重シートとしてサスペンション浴槽から導出した。得られた積重シートを１５０℃で２分間乾燥させた。樹脂の沈着量は８．０質量％であった。引き続いて、積重シートを表面温度が３３０℃のローラーに通し樹脂を溶融させ含浸させた。
【００７９】
得られたプリプレグの表面樹脂層の厚さ、目付、強化繊維樹脂層の樹脂目付は表１に示した通りであった。プリプレグの強化繊維樹脂層の厚さは１２２μｍであった。こうして得られたプリプレグを積層し、３４０℃(ポリエーテルサルフォン樹脂のガラス転移温度＋１２０℃)、１０００ｋＰａでオートクレープ成形をして積層構成[＋４５／０／−４５／９０]4Sの積層体を得た。積層体の層間樹脂層の厚さは表１に示すように１０μｍであった。このようにして得られた炭素繊維強化複合材料の損傷面積は表１に示すように小さいものであった。
【００８０】
〔実施例４〕
ポリエーテルイミド樹脂(サビック社製)粉末(粒度分布：累積５０体積％粒径１５μｍ)をエタノールに分散させ、サスペンション浴槽に５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１９８ｇ／ｍ2になるよう炭素繊維Ａシートを調製した。
【００８１】
そして、シート２枚を上記サスペンション中に導入し、１５秒間浸漬した後、２枚のシートを重ねて１枚の積重シートとしてサスペンション浴槽から導出した。得られた積重シートを１５０℃で２分間乾燥させた。樹脂の沈着量は５．５質量％であった。引き続いて、積重シートを表面温度が３３０℃のローラーに通し樹脂を溶融させ含浸させた。
【００８２】
得られたプリプレグの表面樹脂層の厚さ、目付、強化繊維樹脂層の樹脂目付は表１に示した通りであった。プリプレグの強化繊維樹脂層の厚さは１６３μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]3Sの積層体を得た。積層体の層間樹脂層の厚さは表１に示すように１１μｍであった。このようにして得られた炭素繊維強化複合材料の損傷面積は表１に示すように小さいものであった。
【００８３】
〔実施例５〕
ポリエーテルイミド樹脂(サビック社製)粉末(粒度分布：累積５０体積％粒径１５μｍ)をエタノールに分散させ、サスペンション浴槽に６．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１９６ｇ／ｍ2になるよう炭素繊維Ａシートを調製した。
【００８４】
そして、シート２枚を上記サスペンション中に導入し、１５秒間浸漬した後、２枚のシートを重ねて１枚の積重シートとしてサスペンション浴槽から導出した。得られた積重シートを１５０℃で２分間乾燥させた。樹脂の沈着量は８．０質量％であった。引き続いて、積重シートを表面温度が３３０℃のローラーに通し樹脂を溶融させ含浸させた。
【００８５】
得られたプリプレグの表面樹脂層の厚さ、目付、強化繊維樹脂層の樹脂目付は表１に示した通りであった。プリプレグの強化繊維樹脂層の厚さは１９９μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]3Sの積層体を得た。積層体の層間樹脂層の厚さは表１に示すように２０μｍであった。このようにして得られた炭素繊維強化複合材料の損傷面積は表１に示すように小さいものであった。
【００８６】
〔実施例６〕
ポリエーテルイミド樹脂(サビック社製)粉末(粒度分布：累積５０体積％粒径１５μｍ)をエタノールに分散させ、サスペンション浴槽に３．５％濃度のサスペンションを調製した。炭素繊維Ａ(東邦テナックス社製テナックス ＩＭＳ６０、２４，０００本)を平行に５５本引き揃えてシート状にし、炭素繊維の目付が１４５ｇ／ｍ2になるよう炭素繊維Ａシートを調製した。
【００８７】
そして、シート２枚を上記サスペンション中に導入し、１０秒間浸漬した後、２枚のシートを重ねて１枚の積重シートとしてサスペンション浴槽から導出した。得られた積重シートを１５０℃で５分間乾燥させた。樹脂の沈着量は１．０質量％であった。引き続いて、積重シートを表面温度が３３０℃のローラーに通し樹脂を溶融させ含浸させた。
【００８８】
得られたプリプレグの表面樹脂層の厚さ、目付、強化繊維樹脂層の樹脂目付は表１に示した通りであった。プリプレグの強化繊維樹脂層の厚さは１１６μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]4Sの積層体を得た。積層体の層間樹脂層の厚さは表１に示すように４μｍと実施例１に比べ小さくなったが、得られた炭素繊維強化複合材料の損傷面積は表１に示すように小さいものであった。
【００８９】
〔実施例７〕
ポリエーテルイミド樹脂(サビック社製)粉末(粒度分布：累積５０体積％粒径１５μｍ)をエタノールに分散させ、サスペンション浴槽に５．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１９０ｇ／ｍ2になるよう炭素繊維Ａシートを調製した。
【００９０】
そして、シート２枚を上記サスペンション浴槽中に導入し、１５秒間浸漬した後、２枚のシートを重ねて１枚の積重シートとしてサスペンション浴槽から導出した。得られた積重シートを１５０℃で５分間乾燥させた。樹脂の沈着量は８．０質量％であった。引き続いて、積重シートを表面温度が２５０℃(ポリエーテルイミド樹脂のガラス転移温度＋５０℃)のローラーに通し樹脂を溶融させ含浸させた。
【００９１】
このプリプレグは、強化繊維シート内への樹脂の含浸が実施例１に比べ少なく、プリプレグの表面樹脂層の厚さが３０μｍと大きくなったため取扱性はやや低下したものの、得られた複合材料の損傷面積は表１に示すように小さいものであった。
【００９２】
〔実施例８〕
ポリエーテルイミド樹脂(サビック社製)粉末(粒度分布：累積５０体積％粒径１５μｍ)をエタノールに分散させ、サスペンション浴槽に５．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１９０ｇ／ｍ2になるよう炭素繊維Ａシートを調製した。
【００９３】
そして、シート２枚を上記サスペンション中に導入し、１５秒間浸漬した後、２枚のシートを重ねて１枚の積層シートとしてサスペンション浴槽から導出した。さらに積層シートの上面にポリエーテルイミド樹脂(サビック社製)からなるフィルム(目付：１０ｇ／ｍ2)を積層して１枚の重層シートを得た。得られた積重シートを１５０℃で５分間乾燥させた。樹脂粉末の沈着量は１０．４質量％であった(フィルムの樹脂量を除いた積層シート中の樹脂量)。引き続いて、積重シートを表面温度が３３０℃のローラーに通し樹脂を溶融させ含浸させた。
【００９４】
得られたプリプレグの表面樹脂層の厚さ、目付、強化繊維樹脂層の樹脂目付は表１に示した通りであった。プリプレグの強化繊維樹脂層の厚さは１６７μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]4Sの積層体を得た。積層体の層間樹脂層の厚さは表１に示すように１６μｍであった。このようにして得られた炭素繊維強化複合材料の損傷面積は表１に示すように小さいものであった。
【００９５】
〔比較例１〕
ポリエーテルイミド樹脂(サビック社製)粉末(粒度分布：累積５０体積％粒径１５μｍ)をエタノールに分散させ、サスペンション浴槽に３．５質量％濃度のサスペンションを調製した。炭素繊維Ａ(東邦テナックス社製テナックス ＩＭＳ６０、２４，０００本)を平行に５５本引き揃えてシート状にし、炭素繊維の目付が１９０ｇ／ｍ2になるよう炭素繊維Ａシートを調製した。
【００９６】
そして、シート２枚を上記サスペンション浴槽中に導入し、１０秒間浸漬した後、２枚のシートを重ねて１枚の積重シートとしてサスペンションから導出した。得られた積重シートを１５０℃で５分間乾燥させた。樹脂の沈着量は１．４質量％であった。引き続いて、積重シートを表面温度が３３０℃のローラーに通し樹脂を溶融させ含浸させた。
【００９７】
得られたプリプレグの表面樹脂層の厚さ、目付、強化繊維樹脂層の樹脂目付は表１に示した通りであった。プリプレグの強化繊維樹脂層の厚さは１１５μｍであった。こうして得られたプリプレグを積層し、３４０℃(ポリエーテルイミド樹脂のガラス転移温度＋１２０℃)、１０００ｋＰａでオートクレープ成形をして積層構成[＋４５／０／−４５／９０]3Sの積層体を得た。積層体の層間樹脂層の厚さは表１に示すように１μｍと小さいものであった。このようにして得られた炭素繊維強化複合材料の損傷面積は表１に示すように大きいものであった。
【００９８】
〔比較例２〕
サスペンション中のポリエーテルイミド樹脂濃度を１０．０質量％とし、炭素繊維Ａシート２枚のサスペンション浸漬時間を３０秒間とした以外は、実施例１と同様の条件でプリプレグを作製した。得られたプリプレグの表面樹脂層の厚さは７０μｍであった。しかし、このプリプレグは、反りの大きいプリプレグであり、取扱性に不具合があった。
【００９９】
〔比較例３〕
炭素繊維Ａシート２枚を予め積層し、１枚のシートとしてサスペンション中に導入した以外は、実施例２と同様の条件でプリプレグを作製した。得られたプリプレグの表面樹脂層の厚さは４２μｍであった。しかし、このプリプレグは、反りの大きいプリプレグであり、取扱性に不具合があった。
【０１００】
【表１】
2014218588.tif 000003
【符号の説明】
【０１０１】
２    サスペンジョン
４ａ、４ｂ    強化繊維からなるシート
６ａ、６ｂ    シートの導入ローラー
８    積重シートの引取ローラー
１０ａ〜１０ｄ    ガイドローラー
１２、２２    積重シート
１４    サスペンジョン中に浮遊している熱可塑性樹脂粉末
２４、４４    強化繊維
２６、４６    熱可塑性樹脂
２８ａ、２８ｂ、４８ａ、４８ｂ    樹脂含浸繊維層
３０ａ、５０ａ    中間樹脂層
３０ｂ、５０ｂ、６４    表面樹脂層
３２、５２      樹脂含浸繊維層と層間樹脂層とからなる強化繊維樹脂層
４２      積重シート
６２      重層シート
６６ａ、６６ｂ      カレンダーローラー
６８      シートロール
Ｘ    熱可塑性樹脂粉末の重力沈降方向を示す矢印
Ｙ    積重シートの走行方向を示す矢印
【図１】
2014218588.tif 000004
【図２】
2014218588.tif 000005
【図３】
2014218588.tif 000006
【図４】
2014218588.tif 000007
【図５】
2014218588.tif 000008